(57)【特許請求の範囲】
【請求項１】
トレッド部の両端から半径方向内方に延びるそれぞれのサイドウォール部のタイヤ半径方向内端に連なり、リムに着座されるビード部において、タイヤを正規リムに組み付け、正規空気圧を充填した状態で少なくとも該正規リムと接触する部分から、無荷重時から正規荷重の２００％荷重時に至る間にリムフランジに接触する部分にゴムチェーファーを具える高荷重用空気入りラジアルタイヤにおいて、
前記ゴムチェーファーの最外面表層の動的弾性率が１１ＭＰａ以上であり、前記ゴムチェーファーの破壊強力が、該ゴムチェーファー内のいずれの部位においても２０ＭＰａ以上であることを特徴とする高荷重用空気入りラジアルタイヤ。
【請求項２】
前記ゴムチェーファーは、該ゴムチェーファー内において動的弾性率が変化していることを特徴とする請求項１に記載の高荷重用空気入りラジアルタイヤ。
【請求項３】
前記ゴムチェーファーは、該ゴムチェーファーの最外面から内面にかけて動的弾性率が小さくなることを特徴とする請求項２に記載の高荷重用空気入りラジアルタイヤ。
【請求項４】
前記ゴムチェーファーに樹脂を配合したゴム組成物を用いたことを特徴とする請求項１に記載の高荷重用空気入りラジアルタイヤ。
【請求項５】
トレッド部の両端から半径方向内方に延びるそれぞれのサイドウォール部のタイヤ半径方向内端に連なり、リムに着座されるビード部において、タイヤを正規リムに組み付け、正規空気圧を充填した状態で少なくとも該正規リムと接触する部分から、無荷重時から正規荷重の２００％荷重時に至る間にリムフランジに接触する部分にゴムチェーファーを具える高荷重用空気入りラジアルタイヤにおいて、
前記ゴムチェーファーに樹脂を配合したゴム組成物を用い、前記ゴムチェーファーは、該ゴムチェーファーの最外面から内面にかけて動的弾性率が小さくなることを特徴とする高荷重用空気入りラジアルタイヤ。
【請求項６】
前記樹脂が熱硬化性樹脂であることを特徴とする請求項５に記載の高荷重用空気入りラジアルタイヤ。
【請求項７】
前記熱硬化性樹脂が、ノボラック型フェノール樹脂、ポリマレイミド樹脂及び変性ポリオレフィン樹脂からなる群から選択される少なくとも一種であることを特徴とする請求項６に記載の高荷重用空気入りラジアルタイヤ。
【請求項８】
前記樹脂の総配合量が、前記ゴムチェーファーに用いるゴム組成物のゴム成分１００質量部に対して１〜２５質量部であることを特徴とする請求項５に記載の高荷重用空気入りラジアルタイヤ。
【請求項９】
航空機用ラジアルタイヤであることを特徴とする請求項１〜８の何れかに記載の高荷重用空気入りラジアルタイヤ。
【発明の詳細な説明】
【技術分野】
【０００１】
本発明は、ゴムチェーファー、特に正規空気圧を充填した状態で少なくとも該正規リムと接触する部分から、無荷重時から正規荷重の２００％荷重時に至る間にリムフランジに接触する部分のゴムチェーファーの耐リム擦れ性、耐クラック性及び耐候性を大きく向上させて、見映えの低下及び耐久性の低下を防止した高荷重用空気入りラジアルタイヤに関する。
【背景技術】
【０００２】
タイヤの用途に応じて要求される運動性能と耐久性能を満足するために、タイヤのビード部構造に関して様々な検討がなされている。高速道路網の発達や車両の高速化に伴い、タイヤの高速走行性等の性能も要求されるようになってきており、リムとビードの間に配置されるゴムチェーファーにはより大きな力が負荷されるため、更に高い耐久性を備えたゴムチェーファーを配設する必要性が高まっている。
【０００３】
ゴムチェーファーに要求される性能としては、耐リム擦れ性、耐リムすべり性、エアシール性、空気バリア性、耐へたり性、耐クラック性等がある。これらの中には二律背反の関係にある性能もあることから、通常、これらのそれぞれの性能を中庸に発揮し得る一又は二種類のゴム材料を選択してゴムチェーファーを構成する。そのため、無負荷時から２００％荷重の負荷時に至るまでの間に、こうしたタイヤのゴムチェーファーのリムフランジと接触する部分にリム擦れ及びクラック等が比較的早期に発生し易く、また、耐候性が低いためタイヤの見映えを損ね、耐久性の低下をもたらすという問題があった。
【０００４】
かかる問題に対応するため、ゴムチェーファーにジエン系ゴム１００質量部に対してカーボンブラック０〜１００質量部と、窒素吸着表面積（Ｎ２ＳＡ）が２１０〜３００ｍ２／ｇのシリカ２０〜１２０質量部とを配合してなり、カーボンブラックとシリカの総量が５０〜１３０質量部であり、且つ有機シラン化合物がシリカに対して５〜２５質量％配合されているゴム組成物を用いることにより該ゴムチェーファーの高弾性率化と耐破壊性及び耐摩耗性との両立を図り、該ゴムチェーファーを使用することにより運動性能、耐トゥ欠け性及び耐リムずれ性に優れた空気入りタイヤが特許文献１に開示されている。
【０００５】
また、航空機用ラジアルタイヤの中には、ビード部の曲げ剛性をできるだけ高めるために、第２スティフナーゴムの１００％伸長時の弾性率を、ゴムチェーファーゴムの１００％伸長時の弾性率より大きくしたものがある。しかしながら、この場合には第２スティフナーゴムが硬過ぎるため、高い発熱を生じる走行条件において第２スティフナーゴムがブローするおそれや、長期走行において第２スティフナーゴムが剥離するおそれがある。かかる問題点を考慮し、サイドゴムとゴムチェーファーに異種のゴムを使用し、また第２スティフナーゴムの１００％伸長時の弾性率をゴムチェーファーの１００％伸長時の弾性率より小さく設定するなどして、上述のリムずれ、ブロー、剥離等のビード部の故障防止を図った航空機用ラジアルタイヤが特許文献２に報告されている。
【特許文献１】特開平９−３０２１４９号公報
【特許文献２】特開平７−１７２１１８号公報
【発明の開示】
【発明が解決しようとする課題】
【０００６】
しかしながら、特許文献１及び２に開示のタイヤであっても依然として改良の余地があり、更に高い耐リム擦れ性、耐クラック性及び耐候性を有するゴムチェーファーをビード部に具えたタイヤが求められている。  
【０００７】
そこで、本発明は、ゴムチェーファーの適正空気圧を充填した状態において無負荷時から２００％加重の荷重時に至る間でリムフランジに接触する部分の耐リム擦れ性、耐クラック性及び耐候性を大きく向上させて、見映え及び耐久性の低下を防止した高荷重用空気入りラジアルタイヤを提供することを目的とする。
【課題を解決するための手段】
【０００８】
本発明者は、上記目的を達成するために鋭意検討した結果、トレッド部の両端から半径方向内方に延びるそれぞれのサイドウォール部のタイヤ半径方向内端に連なり、リムに着座されるビード部において、タイヤを正規リムに組み付け、正規空気圧を充填した状態で少なくとも該正規リムと接触する部分から、無荷重時から正規荷重の２００％荷重時に至る間にリムフランジに接触する部分に、（１）最外面表層における動的弾性率が１１ＭＰａ以上であるゴムチェーファー、あるいは（２）樹脂を配合したゴム組成物からなるゴムチェーファーを具えることにより、適正空気圧を充填した状態において無負荷時から２００％加重の荷重時に至る間でリムフランジに接触するゴム部分の耐リム擦れ性、耐クラック性及び耐候性を大きく向上させて、見映えの低下及び耐久性の低下を防止した高荷重用空気入りラジアルタイヤが提供できることを見出し、本発明を完成するに至った。
【０００９】
すなわち、本発明の高荷重用空気入りラジアルタイヤは、トレッド部の両端から半径方向内方に延びるそれぞれのサイドウォール部のタイヤ半径方向内端に連なり、リムに着座されるビード部において、タイヤを正規リムに組み付け、正規空気圧を充填した状態で少なくとも該正規リムと接触する部分から、無荷重時から正規荷重の２００％荷重時に至る間にリムフランジに接触する部分にゴムチェーファーを具える高荷重用空気入りラジアルタイヤにおいて、
前記ゴムチェーファーの最外面表層の動的弾性率が１１ＭＰａ以上であり、前記ゴムチェーファーの破壊強力が、該ゴムチェーファー内のいずれの部位においても２０ＭＰａ以上であることを特徴とする。
【００１０】
本発明の高荷重用空気入りラジアルタイヤの好適例においては、前記ゴムチェーファーは、該ゴムチェーファー内において動的弾性率が変化している。
【００１１】
本発明の高荷重用空気入りラジアルタイヤの他の好適例においては、前記ゴムチェーファーは、該ゴムチェーファーの最外面から内面にかけて動的弾性率が小さくなる。
【００１３】
本発明の高荷重用空気入りラジアルタイヤの他の好適例においては、前記ゴムチェーファーに樹脂を配合したゴム組成物を用いる。
また、本発明の高荷重用空気入りラジアルタイヤは、トレッド部の両端から半径方向内方に延びるそれぞれのサイドウォール部のタイヤ半径方向内端に連なり、リムに着座されるビード部において、タイヤを正規リムに組み付け、正規空気圧を充填した状態で少なくとも該正規リムと接触する部分から、無荷重時から正規荷重の２００％荷重時に至る間にリムフランジに接触する部分にゴムチェーファーを具える高荷重用空気入りラジアルタイヤにおいて、
前記ゴムチェーファーに樹脂を配合したゴム組成物を用い、前記ゴムチェーファーは、該ゴムチェーファーの最外面から内面にかけて動的弾性率が小さくなることを特徴とする。
【００１４】
本発明の高荷重用空気入りラジアルタイヤにおいては、前記樹脂が熱硬化性樹脂であることが好ましい。
【００１５】
また、本発明の高荷重用空気入りラジアルタイヤにおいては、前記熱硬化性樹脂が、ノボラック型フェノール樹脂、ポリマレイミド樹脂及び変性ポリオレフィン樹脂からなる群から選択される少なくとも一種であることが好適である。
【００１６】
本発明の高荷重用空気入りラジアルタイヤの他の好適例においては、前記樹脂の総配合量が、前記ゴムチェーファーに用いるゴム組成物のゴム成分１００質量部に対して１〜２５質量部である。
【００１７】
本発明の高荷重用空気入りラジアルタイヤの他の好適例においては、請求項１〜８の何れかに記載の高荷重用空気入りラジアルタイヤが航空機用ラジアルタイヤである。
【発明の効果】
【００１８】
本発明によれば、所定の物性のゴムチェーファー、又は樹脂を配合したゴム組成物からなるゴムチェーファーを使用することによって見映えの低下及び耐久性の低下を防止した高荷重用空気入りラジアルタイヤが提供できる。
【発明を実施するための最良の形態】
【００１９】
以下に、図を参照しながら、本発明の高荷重用空気入りラジアルタイヤを詳細に説明する。図１は正規リムに組み付けた本発明の高荷重用空気入りラジアルタイヤの正規空気圧を充填した状態での無荷重時のビード部の部分断面図であり、図２は正規リムに組み付けた本発明の高荷重用空気入りラジアルタイヤの正規空気圧を充填した状態での正規荷重の２００％荷重時におけるビード部の部分断面図であり、図３は本発明の高荷重用空気入りラジアルタイヤのゴムチェーファーの一例の部分断面図である。
【００２０】
図１及び２に示すように、本発明の高荷重用空気入りラジアルタイヤは、トレッド部（図示しない）の両端からタイヤ半径方向内方に延びるそれぞれのサイドウォール部２のタイヤ半径方向内端に連なり正規リム３に着座されるビード部１と、該ビード部１に埋設されたビードコア４の周りにタイヤ内側から外側に折り返して係止されたカーカス５を具え、また、タイヤをビード部１で正規リム３に組み付け、正規空気圧を充填した状態で少なくとも該正規リム３と接触する部分（ビードベース部６及びビード背面部の内の無荷重時においてもリムフランジ１０に接する部分７Ａ）から、無荷重時（図１）から正規荷重の２００％荷重時（図２）に至る間にリムフランジ１０と接触する部分７Ｂに、最外面表層における動的弾性率（Ｅ’）が１１ＭＰａ以上であるゴムチェーファー８及び９を具える。
【００２１】
本発明の高荷重用空気入りラジアルタイヤは、走行時にリムとの間に発生する圧縮せん断入力の歪みによってタイヤにクラックが生じる問題を解決するため、ビード背面部に位置するゴムチェーファー８及びビードベース部に位置するゴムチェーファー９の最外面表層の動的弾性率が１１ＭＰａ以上であることを特徴とする。ここで、ゴムチェーファーの「最外面表層」とは、ゴムチェーファー表面から深さ１ｍｍまでの部分を指す。ゴムチェーファー８及び９の最外面表層の動的弾性率を１１ＭＰａ以上にすることにより、走行時にリムとの間に発生する圧縮せん断入力の歪みを低減し、走行による発熱及び疲労劣化を抑え、更に耐リム擦れ性及び耐クラック性を大きく向上させて、タイヤの見映えの低下を防止し耐久性を飛躍的に向上させることができる。かかる動的弾性率が１１ＭＰａ未満であると歪み低減の効果が得られない。また、走行時、タイヤのビード部にかかるタイヤ周方向のせん断歪みによるリムずれを抑えるため、かかる動的弾性率が１３ＭＰａ以上であることがより好ましい。ここで、動的弾性率の値は、スペクトロメーター（ＴＯＹＯＳＥＫＩ（株）製）を用いて、室温、周波数５２Ｈｚにて振幅歪が２％で測定した。
【００２２】
また、本発明の高荷重用空気入りラジアルタイヤにおいては、前記ゴムチェーファーの破壊強力が、該ゴムチェーファー内のいずれの部位においても２０ＭＰａ以上である。前記ゴムチェーファーの破壊強力が２０ＭＰａ未満であるとゴムチェーファーの耐クラック性が低下する。なお、前記破断強力は、ＪＩＳ  Ｋ６３０１に準拠して測定した値である。
【００２３】
一方、ゴムチェーファー全体の動的弾性率が１１ＭＰａ以上であると、該ゴムチェーファーの歪みを低減する効果は得られるものの、ゴムチェーファー全体が硬くなることによりビード部内側の方に歪みの負担がかかるため、ビード背面部にセパレーション等の故障が生じ易くなる。従って、ゴムチェーファーは最外面から内面にかけての動的弾性率が小さくなり、適当に歪みうることが好ましい。それ故、本発明の高荷重用空気入りラジアルタイヤにおいて、前記ゴムチェーファーは、該ゴムチェーファー内において動的弾性率が変化していることが好ましく、該ゴムチェーファーの最外面から内面にかけて動的弾性率が小さくなることが更に好ましい。
【００２４】
また、本発明の他の高荷重用空気入りラジアルタイヤは、前記ゴムチェーファーに樹脂を配合したゴム組成物を用いることが好ましい。ゴムチェーファーに樹脂を配合したゴム組成物を用いると、ゴムチェーファーの動的弾性率が向上し、走行時にリムとの間で発生する圧縮せん断入力による歪みを低減できる。特に、ゴム成分とのＳＰ値の差が２．５以上である樹脂を配合して該ゴム組成物を調製すると、樹脂が自然にゴム組成物の最外面にブリードするため、最外面から内面にかけて動的弾性率が小さくなるゴムチェーファーを作製できるため好ましい。すなわち、該ゴム組成物を用いたゴムチェーファーは、例えば図３の部分断面図に示すように、動的弾性率がＥａ’＞Ｅｂ’＞Ｅｃ’＞Ｅｄ’であるａ、ｂ、ｃ及びｄの各層を最外面から順に有し、内面ほどやわらかくなる。
【００２５】
本発明の高荷重用空気入りラジアルタイヤにおいては、前記樹脂が熱硬化性樹脂であることが好ましく、該熱硬化性樹脂としてはノボラック型フェノール樹脂、ポリマレイミド樹脂及び変性ポリオレフィン樹脂が好ましく、これら樹脂を一種又は二種以上使用してもよい。かかる熱硬化性樹脂は、該ゴム組成物の硬度を高める補強用樹脂として働く。ゴムチェーファーに用いるゴム組成物に熱硬化性樹脂を配合しないと、荷重によりタイヤが歪み、無荷重時にリムフランジと接触していない部位にリムが接触するようになるため、かかる部分にクラックが発生し易くなる。
【００２６】
前記ノボラック型フェノール樹脂としては、ノボラック型未変性フェノール樹脂、及びロジン油、トール油、カシューナッツ油、アマニ油等よりなる動植物油やリノール酸油、オレイン酸油、リノレン酸油等よりなる不飽和油、キシレン、メシチレンよりなる芳香族炭化水素樹脂等のいずれかによって変性されたノボラック型変性フェノール樹脂等からなる群から選択される一種又は二種以上の樹脂が挙げられる。かかるノボラック型フェノール樹脂をゴム組成物に配合する場合には、更に硬化剤としてメチレン供与体を使用することが好ましい。かかるメチレン供与体としてはヘキサメチレンテトラミン、並びにヘキサメチロールメラミン、ヘキサメトキシメチルメラミン、ヘキサエトキシメチルメラミン、ヘキサキス（メトキシメチル）メラミン、Ｎ，Ｎ’，Ｎ”−トリメチル−Ｎ，Ｎ’，Ｎ”−トリメチロールメラミン、Ｎ，Ｎ’，Ｎ”−トリメチロールメラミン、Ｎ−メチロールメラミン、Ｎ，Ｎ’−ジ（メトキシメチル）メラミン、及びＮ，Ｎ’，Ｎ”−トリブチル−Ｎ，Ｎ’，Ｎ”−トリメチロールメラミン等のメチロール化メラミン誘導体が挙げられる。
【００２７】
なお、前記ノボラック型フェノール樹脂をゴム組成物に配合し、硬化剤としてメチレン供与体を用いる場合、該メチレン供与体の使用量はノボラック型フェノール樹脂１００質量部に対して１．０〜１０質量部程度が好ましい。
【００２８】
前記変性ポリオレフィン樹脂としては、１個以上の官能基を含み、該官能基が無水マレイン酸、アクリル酸、エポキシド類などから誘導されるものが好ましく、例えばユニロイヤル・ケミカル・カンパニー社製の「ＰＯＬＹＢＯＮＤ３００９」あるいは「ＰＯＬＹＢＯＮＤ３１０９」等が使用できる。変性ポリオレフィン樹脂は、前記ゴム組成物に前記樹脂として一種単独で用いても良く、２種以上を併用しても良い。
【００２９】
また、前記熱硬化性樹脂としては下記一般式（Ｉ）：
【化１】
0005201941.tif 000002
（式中、Ｒ１及びＲ２は、それぞれ水素原子又はメチル基を示し、それらは互いに同一でも異なっていてもよく、ｘは０〜５の整数を示す）で表されるポリマレイミド樹脂からなる群から選択される１種又は２種以上の樹脂を用いても良い。これらポリマレイミド樹脂をゴム組成物に配合することにより、ゴム組成物の良好な作業性を維持し、且つゴム組成物の弾性率を向上させることができる。
【００３０】
なお、前記ノボラック型フェノール樹脂、前記変性ポリオレフィン樹脂及び前記ポリマレイミド樹脂の二種以上を併用する場合、これら熱硬化性樹脂の総配合量がゴム成分１００質量部に対して１〜２５質量部であることが好ましく、１〜１０質量部であることがより好ましい。ゴム組成物にかかる配合量で樹脂を加えると、該ゴム組成物はゴムとしての粘性を失わず、且つ弾性率が高くなる。
【００３１】
前記ゴムチェーファーに使用する動的弾性率が最外面から内面にかけて小さくなる部材は、動的弾性率の異なる厚さ１ｍｍのシートを動的弾性率の高いものから順に貼り合わせることにより製造してもよい。
【００３２】
本発明の高荷重用空気入りラジアルタイヤにおいては、リムベース１１に接触するゴムチェーファー９とリムフランジ１０に接触するゴムチェーファー８を分割形成してもよい。このように、ゴムチェーファーを分割形成することにより、ゴムチェーファーのビードベース部に要求される性能とビード背面部に要求される性能とを独立して設計することが可能になる。
【００３３】
本発明における「正規リム」とは、下記規格に夫々規定されている標準リム  （または「Ａｐｐｒｏｖｅｄ  Ｒｉｍ」、「Ｒｅｃｏｍｍｅｎｄｅｄ  Ｒｉｍ」）のことをいう。この規格は、タイヤが生産または使用される地域において有効な産業規格により定められており、例えば、アメリカ合衆国では「Ｔｈｅ  Ｔｉｒｅ  ａｎｄ  Ｒｉｍ  Ａｓｓｏｃｉａｔｉｏｎ  Ｉｎｃ．のＹＥＡＲ  ＢＯＯＫ」であり、欧州では「Ｔｈｅ  Ｅｕｒｏｐｅａｎ  Ｔｉｒｅ  ａｎｄ  Ｒｉｍ  Ｔｅｃｈｎｉｃａｌ  ＯｒｇａｎｉｚａｔｉｏｎのＳｔａｎｄａｒｄｓ  Ｍａｎｕａｌ」であり、日本においては日本自動車タイヤ協会の「ＪＡＴＭＡ  ＹＥＡＲ  ＢＯＯＫ」である。
【００３４】
本発明の高荷重用空気入りラジアルタイヤは、荷重変動が大きくクラック等の故障の発生しやすい条件で使用されるタイヤとして使用することが好ましく、特に航空機用ラジアルタイヤとして使用することが好ましい。
【実施例】
【００３５】
実施例を挙げて本発明を更に詳しく説明するが、本発明は下記の実施例に何ら限定されるものではない。
【００３６】
（ビード背面部のゴムチェーファーの最外面表層の動的弾性率の測定）
新品タイヤを解剖してビード背面部のゴムチェーファーを切り出し、該ゴムチェーファーの背面部の最外面から深さ１ｍｍまでの部分をスライスして、厚さ１ｍｍ、幅５ｍｍ、長さ４０ｍｍのシート状の試料とした。かかる試料について、スペクトロメーター（ＴＯＹＯＳＥＫＩ（株）製）を用い、室温、周波数５２Ｈｚ，振幅歪２％の条件下で動的弾性率を測定した。
【００３７】
（ビード背面部のゴムチェーファーの内面部の動的弾性率の測定）
新品タイヤを解剖してゴムチェーファーを切り出し、ビード背面部のゴムチェーファーの最外面から深さ１ｍｍ〜２ｍｍの部分（内面部）をスライスして、厚さ１ｍｍ、幅５ｍｍ、長さ４０ｍｍのシート状の試料とした。かかる試料について、スペクトロメーター（ＴＯＹＯＳＥＫＩ（株）製）を用い、室温、周波数５２Ｈｚ，振幅歪２％の条件下で動的弾性率を測定した。
【００３８】
（破断強力の測定）
破断強力の値は、ゲージが２ｍｍのシートを１４５℃で３０分加硫し、ＪＩＳ−３号のダンベルに打ち抜いた試料を、室温雰囲気下で、ＪＩＳ  Ｋ６３０１に従い引張試験を行い測定した。
【００３９】
（ビード背面部耐久性試験）
規定荷重の１２０％の荷重下、６４．５ｋｍ／ｈの速度でタイヤをドラム走行させ、リムと接触するゴムチェーファーが破壊に至るまでの時間を測定し、ドラム走行時間の累計について従来例１を１００として他の値を指数化した。ここで、値が大きいほどリムずれ摩耗性及びクラック耐久性に優れることを示す。
【００４０】
本発明の効果を確かめるために、ゴム成分に表１に記載の樹脂を添加した実施例１〜３のゴムチェーファー、並びにゴム成分に樹脂を添加していない従来例１及び２のゴムチェーファーを表１に示す配合により調製し、これらのゴムチェーファーを用いて上記方法に従い破断強力を測定した。また、これらのゴムチェーファーを図１及び２のゴムチェーファー８及び９として使用して、サイズ：５０×２０．０Ｒ２２  ３２ＰＲの航空機用ラジアルタイヤを作製し、これらのタイヤを用いて上記方法により背面部最外面の動的弾性率、背面部内面の動的弾性率及びリム背面部耐久性を測定した。結果を表１に示す。
【００４１】
【表１】
0005201941.tif 000003
【００４２】
＊１    ＪＳＲ製、ＢＲ０１
＊２    三井化学（株）製、ＢＭＩ−Ｓ、ポリマレイミド樹脂（Ｎ，Ｎ’−（４，４’−ジフェニルメタン）ビスマレイミド）
＊３    住友デュレズ（株）製、ＰＲ５０２３５、ノボラック型フェノール樹脂
＊４    大内新興化学工業（株）製、ノクセラーＨ
＊５    Ｎ３３０
＊６    大内新興化学工業（株）製、ノクセラーＮＳ
＊７    Ｎ−（１，３−ジメチルブチル）−Ｎ’−フェニル−ｐ−フェニレンジアミン
【００４３】
表１から分かるとおり、ゴム成分に前記樹脂を前記規定の範囲内で配合し、最外面表層の動的弾性率が１１ＭＰａ以上であり、ゴムチェーファーの内面よりもゴムチェーファー最外面の動的弾性率が高く、破壊強力がゴムチェーファー内のいずれの部位においても２０ＭＰａ以上であるゴムチェーファーを適用した実施例１〜３は、ゴム成分に樹脂を配合していないためゴムチェーファーの背面部最外層と背面部内面との動的弾性率に差がないゴムチェーファーを適用した従来例１及び２のタイヤより、いずれもリム背面部耐久性が優れていた。これらのことから、本発明の高荷重用空気入りラジアルタイヤは、ゴム成分に前記樹脂を前記規定の範囲内で配合し、最外面表層の動的弾性率が１１ＭＰａ以上であるとリム背面部耐久性が改善されることが分かる。
【図面の簡単な説明】
【００４４】
【図１】正規リムに組み付けた本発明の高荷重用空気入りラジアルタイヤの正規空気圧を充填した状態での無荷重時のビード部の部分断面図である。
【図２】正規リムに組み付けた本発明の高荷重用空気入りラジアルタイヤの正規空気圧を充填した状態での正規荷重の２００％荷重時におけるビード部の部分断面図である。
【図３】本発明の高荷重用空気入りラジアルタイヤのゴムチェーファーの一例の部分断面図である。
【符号の説明】
【００４５】
１                ビード部
２                サイドウォール部
３                正規リム
４                ビードコア
５                カーカス
６                ビードベース部
７                ビード背面部
７Ａ              ビード背面部の内、正規空気圧を充填した状態での無荷重時にリムフランジ１０と接触する部分
７Ｂ              ビード背面部の内、正規空気圧を充填した状態での無荷重時から正規荷重の２００％荷重時までにリムフランジ１０と接触する部分
８、９            ゴムチェーファー
１０              リムフランジ
１１              リムベース
１２              ゴムチェーファーの最外面
１３              ゴムチェーファーの内面
ａ、ｂ、ｃ、ｄ    ゴムチェーファーを構成する層
【図１】
0005201941.tif 000004
【図２】
0005201941.tif 000005
【図３】
0005201941.tif 000006